【手続補正書】
【提出日】平成19年7月9日(2007.7.9)
【手続補正１】
【補正対象書類名】明細書
【補正対象項目名】特許請求の範囲
【補正方法】変更
【補正の内容】
【特許請求の範囲】
【請求項１】  重量％で、
Ｃ：０．７〜２．５％、
Ｓｉ：２．０％以下、
Ｍｎ：１．５％以下、
Ｃｒ：３．０〜６．０％、
の必須成分と、Ｍｏ：３．０〜１０．０％、およびＷ：１．０〜２０．０％のいずれか一方または双方の第１選択成分と、Ｖ：０．８〜２５．０％、およびＮｂ：０．１〜５．０％のいずれか一方または双方の第２選択成分と、残部Ｆｅおよび不可避的不純物とからなる粉末工具鋼を金型の型彫面材料とし、同じく重量％で、
Ｃ：０．１〜０．５５％、
Ｓｉ：１．２％以下、
Ｍｎ：０．３〜２．０％、
Ｎｉ：０．３〜２．０％、
Ｃｒ：１．０〜４．０％、
および、Ｍｏ：０．２〜３．０％、
Ｗ：０．４〜６．０％
の１種または２種以上（ＭｏとＷは、１／２Ｗ＋Ｍｏ：０．２〜３．０％）を含有し、さらに、
Ｖ：０．０５〜０．７％、
Ｎｂ：０．０１〜０．１５％
の１種または２種以上を含有し、残部Ｆｅおよび不可避的不純物とからなる溶製あるいは粉末製熱間工具鋼を金型母材とし、これら型彫面材と母材をクラッド化したことを特徴とする熱間プレス用クラッド金型。
【請求項２】  重量％で、
Ｃ：０．７〜２．５％、
Ｓｉ：２．０％以下、
Ｍｎ：１．５％以下、
Ｃｒ：３．０〜６．０％、
の必須成分と、Ｍｏ：３．０〜１０．０％、およびＷ：１．０〜２０．０％のいずれか一方または双方の第１選択成分と、Ｖ：０．８〜２５．０％、およびＮｂ：０．１〜５．０％のいずれか一方または双方の第２選択成分と、残部Ｆｅおよび不可避的不純物とからなる粉末工具鋼を金型の型彫面材料とし、同じく重量％で、
Ｃ：０．１〜０．５５％、
Ｓｉ：１．２％以下、
Ｍｎ：０．３〜２．０％、
Ｎｉ：０．３〜２．０％、
Ｃｒ：１．０〜４．０％、
および、Ｍｏ：０．２〜３．０％、
Ｗ：０．４〜６．０％
の１種または２種以上（ＭｏとＷは、１／２Ｗ＋Ｍｏ：０．２〜３．０％）を含有し、さらに、
Ｖ：０．０５〜０．７％、
Ｎｂ：０．０１〜０．１５％
の１種または２種以上と、Ｃｏ：０．２〜３．０％を含有し、残部Ｆｅおよび不可避的不純物とからなる溶製あるいは粉末製熱間工具鋼を金型母材とし、これを型彫面材と母材をクラッド化したことを特徴とする熱間プレス用クラッド金型。
【請求項３】  重量％で、
Ｃ：０．７〜２．５％、
Ｓｉ：２．０％以下、
Ｍｎ：１．５％以下、
Ｃｒ：３．０〜６．０％、
の必須成分と、Ｍｏ：３．０〜１０．０％、およびＷ：１．０〜２０．０％のいずれか一方または双方の第１選択成分と、Ｖ：０．８〜２５．０％、およびＮｂ：０．１〜５．０％のいずれか一方または双方の第２選択成分と、Ｃｏ：４．０〜１２．０％を含有し、残部Ｆｅおよび不可避的不純物とからなる粉末工具鋼を金型の型彫面材料とし、同じく重量％で、
Ｃ：０．１〜０．５５％、
Ｓｉ：１．２％以下、
Ｍｎ：０．３〜２．０％、
Ｎｉ：０．３〜２．０％、
Ｃｒ：１．０〜４．０％、
および、Ｍｏ：０．２〜３．０％、
Ｗ：０．４〜６．０％
の１種または２種以上（ＭｏとＷは、１／２Ｗ＋Ｍｏ：０．２〜３．０％）を含有し、さらに、
Ｖ：０．０５〜０．７％、
Ｎｂ：０．０１〜０．１５％
の１種または２種以上を含有し、残部Ｆｅおよび不可避的不純物とからなる溶製あるいは粉末製熱間工具鋼を金型母材とし、これを型彫面材と母材をクラッド化したことを特徴とする熱間プレス用クラッド金型。
【請求項４】  重量％で、
Ｃ：０．７〜２．５％、
Ｓｉ：２．０％以下、
Ｍｎ：１．５％以下、
Ｃｒ：３．０〜６．０％、
の必須成分と、Ｍｏ：３．０〜１０．０％、およびＷ：１．０〜２０．０％のいずれか一方または双方の第１選択成分と、Ｖ：０．８〜２５．０％、およびＮｂ：０．１〜５．０％のいずれか一方または双方の第２選択成分と、Ｃｏ：４．０〜１２．０％を含有し、残部Ｆｅおよび不可避的不純物とからなる粉末工具鋼を金型の型彫面材料とし、同じく重量％で、
Ｃ：０．１〜０．５５％、
Ｓｉ：１．２％以下、
Ｍｎ：０．３〜２．０％、
Ｎｉ：０．３〜２．０％、
Ｃｒ：１．０〜４．０％、
および、Ｍｏ：０．２〜３．０％、
Ｗ：０．４〜６．０％
の１種または２種以上（ＭｏとＷは、１／２Ｗ＋Ｍｏ：０．２〜３．０％）を含有し、さらに、
Ｖ：０．０５〜０．７％、
Ｎｂ：０．０１〜０．１５％
の１種または２種以上と、Ｃｏ：０．２〜３．０％を含有し、残部Ｆｅおよび不可避的不純物とからなる溶製あるいは粉末製熱間工具鋼を金型母材とし、これを型彫面材と母材をクラッド化したことを特徴とする熱間プレス用クラッド金型。
【請求項５】  請求項１〜４に記載の型彫面材と母材をクラッドする際、これら型彫面材と母材をＨＩＰ（熱間静水圧圧縮）によりクラッド化し、ＨＩＰ処理したままの状態で使用することを特徴とする熱間プレス用クラッド金型の製造方法。
【請求項６】  請求項１〜５に記載の型彫面材と母材をクラッドする際、型彫面材は金型の表面部分、すなわち摩耗による損傷が激しい部位に相当する部分とし、それよりも内部、すなわち金型の凹部は母材部分となるように型彫面材料の厚さを設計することを特徴とする熱間プレス用クラッド金型の製造方法
【手続補正２】
【補正対象書類名】明細書
【補正対象項目名】０００５
【補正方法】変更
【補正の内容】
【０００５】
【課題を解決するための手段】
上記目的を達成するため、本発明である熱間プレス用クラッド金型およびその製造方法は、
（１）重量％で、Ｃ：０．７〜２．５％、Ｓｉ：２．０％以下、Ｍｎ：１．５％以下、Ｃｒ：３．０〜６．０％、の必須成分と、Ｍｏ：３．０〜１０．０％、およびＷ：１．０〜２０．０％のいずれか一方または双方の第１選択成分と、Ｖ：０．８〜２５．０％、およびＮｂ：０．１〜５．０％のいずれか一方または双方の第２選択成分と、残部Ｆｅおよび不可避的不純物とからなる粉末工具鋼を金型の型彫面材料とし、同じく重量％で、
Ｃ：０．１〜０．５５％、Ｓｉ：１．２％以下、Ｍｎ：０．３〜２．０％、Ｎｉ：０．３〜２．０％、Ｃｒ：１．０〜４．０％、および、Ｍｏ：０．２〜３．０％、Ｗ：０．４〜６．０％の１種または２種以上（ＭｏとＷは、１／２Ｗ＋Ｍｏ：０．２〜３．０％）を含有し、さらに、Ｖ：０．０５〜０．７％、Ｎｂ：０．０１〜０．１５％の１種または２種以上を含有し、残部Ｆｅおよび不可避的不純物とからなる溶製あるいは粉末製熱間工具鋼を金型母材とし、これら型彫面材と母材をクラッド化したことを特徴とする熱間プレス用クラッド金型。
【手続補正３】
【補正対象書類名】明細書
【補正対象項目名】０００６
【補正方法】変更
【補正の内容】
【０００６】
（２）重量％で、Ｃ：０．７〜２．５％、Ｓｉ：２．０％以下、Ｍｎ：１．５％以下、Ｃｒ：３．０〜６．０％、の必須成分と、Ｍｏ：３．０〜１０．０％、およびＷ：１．０〜２０．０％のいずれか一方または双方の第１選択成分と、Ｖ：０．８〜２５．０％、およびＮｂ：０．１〜５．０％のいずれか一方または双方の第２選択成分と、残部Ｆｅおよび不可避的不純物とからなる粉末工具鋼を金型の型彫面材料とし、同じく重量％で、
Ｃ：０．１〜０．５５％、Ｓｉ：１．２％以下、Ｍｎ：０．３〜２．０％、Ｎｉ：０．３〜２．０％、Ｃｒ：１．０〜４．０％、および、Ｍｏ：０．２〜３．０％、Ｗ：０．４〜６．０％、または２種以上（ＭｏとＷは、１／２Ｗ＋Ｍｏ：０．２〜３．０％）を含有し、さらに、Ｖ：０．０５〜０．７％、Ｎｂ：０．０１〜０．１５％の１種または２種以上と、Ｃｏ：０．２〜３．０％を含有し、残部Ｆｅおよび不可避的不純物とからなる溶製あるいは粉末製熱間工具鋼を金型母材とし、これを型彫面材と母材をクラッド化したことを特徴とする熱間プレス用クラッド金型。
【手続補正４】
【補正対象書類名】明細書
【補正対象項目名】０００７
【補正方法】変更
【補正の内容】
【０００７】
（３）重量％で、Ｃ：０．７〜２．５％、Ｓｉ：２．０％以下、Ｍｎ：１．５％以下、Ｃｒ：３．０〜６．０％、の必須成分と、Ｍｏ：３．０〜１０．０％、およびＷ：１．０〜２０．０％のいずれか一方または双方の第１選択成分と、Ｖ：０．８〜２５．０％、およびＮｂ：０．１〜５．０％のいずれか一方または双方の第２選択成分と、Ｃｏ：４．０〜１２．０％を含有し、残部Ｆｅおよび不可避的不純物とからなる粉末工具鋼を金型の型彫面材料とし、同じく重量％で、
Ｃ：０．１〜０．５５％、Ｓｉ：１．２％以下、Ｍｎ：０．３〜２．０％、Ｎｉ：０．３〜２．０％、Ｃｒ：１．０〜４．０％、および、Ｍｏ：０．２〜３．０％、Ｗ：０．４〜６．０％の１種または２種以上（ＭｏとＷは、１／２Ｗ＋Ｍｏ：０．２〜３．０％）を含有し、さらに、Ｖ：０．０５〜０．７％、Ｎｂ：０．０１〜０．１５％の１種または２種以上を含有し、残部Ｆｅおよび不可避的不純物とからなる溶製あるいは粉末製熱間工具鋼を金型母材とし、これを型彫面材と母材をクラッド化したことを特徴とする熱間プレス用クラッド金型。
【手続補正５】
【補正対象書類名】明細書
【補正対象項目名】０００８
【補正方法】変更
【補正の内容】
【０００８】
（４）重量％で、Ｃ：０．７〜２．５％、Ｓｉ：２．０％以下、Ｍｎ：１．５％以下、Ｃｒ：３．０〜６．０％、の必須成分と、Ｍｏ：３．０〜１０．０％、およびＷ：１．０〜２０．０％のいずれか一方または双方の第１選択成分と、Ｖ：０．８〜２５．０％、およびＮｂ：０．１〜５．０％のいずれか一方または双方の第２選択成分と、Ｃｏ：４．０〜１２．０％を含有し、残部Ｆｅおよび不可避的不純物とからなる粉末工具鋼を金型の型彫面材料とし、同じく重量％で、
Ｃ：０．１〜０．５５％、Ｓｉ：１．２％以下、Ｍｎ：０．３〜２．０％、Ｎｉ：０．３〜２．０％、Ｃｒ：１．０〜４．０％、および、Ｍｏ：０．２〜３．０％、Ｗ：０．４〜６．０％の１種または２種以上（ＭｏとＷは、１／２Ｗ＋Ｍｏ：０．２〜３．０％）を含有し、さらに、Ｖ：０．０５〜０．７％、Ｎｂ：０．０１〜０．１５％の１種または２種以上と、Ｃｏ：０．２〜３．０％を含有し、残部Ｆｅおよび不可避的不純物とからなる溶製あるいは粉末製熱間工具鋼を金型母材とし、これを型彫面材と母材をクラッド化したことを特徴とする熱間プレス用クラッド金型。
【手続補正６】
【補正対象書類名】明細書
【補正対象項目名】０００９
【補正方法】変更
【補正の内容】
【０００９】
（５）（１）〜（４）に記載の型彫面材と母材をクラッドする際、これら型彫面材と母材をＨＩＰ（熱間静水圧圧縮）によりクラッド化し、ＨＩＰ処理したままの状態で使用することを特徴とする熱間プレス用クラッド金型の製造方法。
（６）（１）〜（５）に記載の型彫面材と母材をクラッドする際、型彫面材は金型の表面部分、すなわち摩耗による損傷が激しい部位に相当する部分とし、それよりも内部、すなわち金型の凹部は母材部分となるように型彫面材料の厚さを設計することを特徴とする熱間プレス用クラッド金型の製造方法にある。